(57)【特許請求の範囲】
【請求項１】
磁石粉末を樹脂で結着したボンド磁石であって、中空部を有する筒形状を有し、前記中空部の軸方向の両端部もしくは一方の端部に樹脂量が１．５〜２．０質量％の第１層が設けられているとともに、残部に樹脂量が０．５〜１．０質量％の第２層が設けられ、密度が６．４Ｍｇ／ｍ３以上であることを特徴とするボンド磁石。
【請求項２】
前記第１層の軸方向の高さが１〜３ｍｍであることを特徴とする請求項１に記載のボンド磁石。
【請求項３】
前記第２層の軸方向の高さが９ｍｍ以上であることを特徴とする請求項１または２に記載のボンド磁石。
【請求項４】
型孔を有するダイと、コアロッドと、前記コアロッドおよび型孔と摺動自在に嵌合する上パンチおよび下パンチとからなる金型装置を用い、
前記ダイの型孔と、前記コアロッドと、前記下パンチにより形成されるキャビティに、  樹脂の添加量が０．５〜１．０質量％の磁石粉末を含む第２原料粉末を充填する第１充填工程と、
前記第２原料粉末の上に、樹脂の添加量が１．５〜２．０質量％の磁石粉末を含む第１原料粉末を充填して積層する第２充填工程と、
前記上パンチにより、成形圧力１４７０〜２４５０ＭＰａで、第１、第２原料粉末を片押し成形で圧縮成形する圧縮成形工程と、
得られた圧粉体を押し出す押し出し工程と、
前記圧粉体を加熱して磁石粉末を樹脂で結着する熱処理工程とを行うことを特徴とするボンド磁石の製造方法。
【請求項５】
型孔を有するダイと、コアロッドと、前記コアロッドおよび型孔と摺動自在に嵌合する上パンチおよび下パンチとからなる金型装置を用い、
前記ダイの型孔と、前記コアロッドと、前記下パンチにより形成されるキャビティに、  樹脂の添加量が１．５〜２．０質量％の磁石粉末を含む第３原料粉末を充填する第１充填工程と、
前記第３原料粉末の上に、樹脂の添加量が０．５〜１．０質量％の磁石粉末を含む第２原料粉末を充填して積層する第２充填工程と、
前記第２原料粉末の上に、樹脂の添加量が１．５〜２．０質量％の磁石粉末を含む第１原料粉末を充填して積層する第３充填工程と、
前記上パンチおよび下パンチにより、成形圧力１４７０〜２４５０ＭＰａで、第１、第２、第３原料粉末を両押し成形で圧縮成形する圧縮成形工程と、
得られた圧粉体を押し出す押し出し工程と、
前記圧粉体を加熱して磁石粉末を樹脂で結着する熱処理工程とを行うことを特徴とするボンド磁石の製造方法。
【請求項６】
前記第１原料粉末の充填深さが、圧縮成形後に１〜３ｍｍとなる深さであることを特徴とする請求項４または５に記載のボンド磁石の製造方法。
【請求項７】
前記第３原料粉末の充填深さが、圧縮成形後に１〜３ｍｍとなる深さであることを特徴とする請求項５に記載のボンド磁石の製造方法。
【請求項８】
前記第２原料粉末の充填深さが、圧縮成形後に９ｍｍ以上となる深さであることを特徴とする請求項４〜７のいずれかに記載のボンド磁石の製造方法。
【請求項９】
前記第１および第２原料粉末が、樹脂を磁石粉末の表面に被覆して与えた樹脂被覆磁石粉末からなることを特徴とする請求項４に記載のボンド磁石の製造方法。
【請求項１０】
前記第１〜３原料粉末が、樹脂を磁石粉末の表面に被覆して与えた樹脂被覆磁石粉末からなることを特徴とする請求項５に記載のボンド磁石の製造方法。
【発明の詳細な説明】
【技術分野】
【０００１】
本発明は、磁石粉末を樹脂で結着したボンド磁石およびその製造方法に関し、特に、磁石の密度を６．４Ｍｇ／ｍ３以上とした筒形状を有するボンド磁石およびその製造方法に係る。
【背景技術】
【０００２】
磁石粉末を樹脂で結着したボンド磁石は、形状自由度が高く、また、磁石粉末としてネオジウム磁石等の希土類磁石材料を用いることで、高い磁束密度と強い磁力を発揮できることから、各種小型モータやセンサへの使用を代表とし、一般家電製品、自動車部品、音響機器、医療機器、一般産業機器等、幅広い分野で使用されている。
【０００３】
ボンド磁石は、成形工程により製品形状が付与される。成形工程は、製品形状が付与された金型内に、磁石粉末を可塑性の原料とともに射出して成形する射出成形法（特許文献１等）と、金型のキャビティに磁石粉末と樹脂を含む原料粉末を充填し、上下パンチで圧縮成形する圧縮成形法（特許文献２等）に大別される。これらの成形方法は用途に応じて使い分けられる。
【０００４】
上記の各種機器においては、近年の小型化・軽量化の要求の下、ボンド磁石に対して、磁束密度や最大エネルギー積（ＢＨ）ｍａｘ等の磁気特性向上の要求が大きくなってきている。この点で、射出成形法は、形状自由度は高いものの、原料に可塑性を与える必要があるため、原料に占める磁石粉末の量が制限され、磁束密度や最大エネルギー積（ＢＨ）ｍａｘ等の磁気特性向上の要求に応えることが難しい。一方、圧縮成形法においては、形状の自由度が射出成形法に比して低いものの、磁石粉末の含有量を多くすることができるため、優れた磁束密度および最大エネルギー積（ＢＨ）ｍａｘを有するボンド磁石を得ることができる。
【０００５】
図１は、中空部を有する円筒形状のボンド磁石の圧粉体を圧縮成形法により成形するための一般的な成形工程を示すものである。図１に示す金型装置は、圧粉体の外周および底面を形成する型孔１ａを有するダイ１と、圧粉体の中空部を形成するコアロッド２と、圧粉体の上面を形成する上パンチ４とを備えている。圧粉体の底面形成側には、成形後の圧粉体を押し出すためのエジェクトピン３１が円周方向等間隔に配置されている。このような金型装置を用い、図１（ａ）に示すように、ダイ１の型孔１ａとコアロッド２とでキャビティを形成し、このキャビティにフィーダ５等の粉末供給手段により原料粉末Ｍを充填する。次いで、図１（ｂ）に示すように、上パンチ４を降下させて、キャビティ内に充填された原料粉末Ｍを上パンチ４で圧縮成形して圧粉体Ｃとする。この後、図１（ｃ）に示すように、上パンチ４を上方に移動させて待機位置まで復帰させるとともに、エジェクトピン３１を上方に移動させ、圧粉体Ｃをダイ１の型孔１ａから押し出す。
【先行技術文献】
【特許文献】
【０００６】
【特許文献１】特開２００９−１３７１３８号公報
【特許文献２】特開２００９−０９９５８０号公報
【発明の概要】
【発明が解決しようとする課題】
【０００７】
圧縮成形法は、射出成形法に比して、原料粉末中の磁石粉末の含有量を多くすることができるため、磁束密度に優れたボンド磁石を得易いものの、近年では、より一層の磁束密度の向上が望まれている。ボンド磁石の磁束密度および最大エネルギー積（ＢＨ）ｍａｘの向上には、磁石粉末の含有量を増加させるとともに、原料粉末を高密度に成形してボンド磁石の密度比を高める必要がある。したがって、ボンド磁石の成形に際しては、原料粉末の樹脂量を低減して磁石粉末の割合を高めるとともに、この原料粉末を高圧力で成形することが必要となる。
【０００８】
そこで、本発明者等は、原料粉末中の樹脂量を０．５〜１．０質量％として従来よりも低減させて、ボンド磁石の圧粉体の成形を行った。成形は、図１に示すような片押し成形によって１９６０ＭＰａの高い成形圧力の下で行い、上記原料粉末を円筒形状に圧縮成形した。しかしながら、図２に示すように、得られた圧粉体Ｃ１の上端面からｔの位置に、内周面から上端面に向かうクラックが発生した。この圧粉体の上端面は上パンチ４で押圧した面である。このクラックは次のようにして発生したと考えられる。すなわち、原料粉末中の磁石粉末は硬くかつほとんど塑性変形しないため、上パンチ４からの加圧によって、上パンチ４に接した磁石粉末およびその近傍の磁石粉末が弾性変形する。このとき、上パンチ４からの加圧力は、軸方向のみではなく軸方向に対して直交する方向、すなわちコアロッド２をその外周面から圧縮する方向に働き、コアロッド２が半径方向内方に弾性変形した状態で圧縮成形が行われる。この後、上パンチ４からの加圧力が除荷される際に、コアロッド２が弾性復帰して圧粉体Ｃ１の上端面近傍の内周面にクラックが発生するものと考えられる。
【０００９】
したがって、本発明は、樹脂量を０．５〜１．０質量％と低減させた原料粉末を高圧力の下で成形してもクラックの発生し難い健全な圧粉体を得ることにより、密度の高いボンド磁石を提供することを目的とする。
【課題を解決するための手段】
【００１０】
本発明のボンド磁石は、磁石粉末を樹脂で結着したボンド磁石であって、中空部を有する筒形状を有し、中空部の軸方向の両端部もしくは一方の端部に樹脂量が１．５〜２．０質量％の第１層が設けられているとともに、残部に樹脂量が０．５〜１．０質量％の第２層が設けられ、密度が６．４Ｍｇ／ｍ３以上であることを特徴とする。
【００１１】
本発明では、ボンド磁石の中空部の軸方向の両端部もしくは一方の端部に、樹脂量が１．５〜２．０質量％の第１層が設けられているため、圧縮成形時の端部の変形能が高い。このため、端部成形後のコアロッドの弾性復帰による変形を吸収して、端部のクラックの発生を防止することができる。また、残部に、樹脂量を０．５〜１．０質量％と低減させた第２層が設けられているため、ボンド磁石の密度比を８０％以上として、磁束密度を高くすることができる。
【００１２】
第１層における樹脂量は、１．５〜２．０質量％とする。樹脂量が１．５質量％に満たないと、コアロッドの弾性復帰の際に、変形を吸収できずクラックが発生し易くなる。一方、樹脂量が２．０質量％を超えると、原料粉末中の磁石粉末の量の低下の影響が大きくなり、所望の磁気特性を得難くなる。また、第１層を上記の樹脂量に設定することで、第２層の樹脂量を０．５〜１．０質量％まで低減しても、圧縮成形時に端部にクラックが発生するのを防止することができる。第２層の樹脂量は、少なすぎると成形が困難となるため、０．５質量％以上が必要となる。一方、樹脂量が１．０質量％を超えると、磁石の密度が低下して６．４Ｍｇ／ｍ３を下回ってしまう。
【００１３】
本発明のボンド磁石においては、その軸方向において、第１層の高さが１〜３ｍｍであり、第２層の高さが９ｍｍ以上であることを好ましい態様とする。第１層の高さが１ｍｍ未満であると、圧縮成形時の変形能が十分得られないため、端部のクラックの発生を防止し難くなる。そして、第１層の高さが１〜３ｍｍであれば、上記効果が十分に得られ、端部のクラックの発生を確実に防止することができる。また、第２層の軸方向の高さが９ｍｍ未満であると、ボンド磁石の密度比が低くなり、磁気特性が低下する。このため、第２層の高さは大きいほど良く、９ｍｍ以上が好ましい。
【００１４】
なお、本発明のボンド磁石における、中空部を有する筒形状は、中空部の断面形状が円形、楕円形、他角形等や、これらの複合形状を含み、これらにキー溝等の凹条あるいは凸条が、１つもしくは複数形成された形状も含む。また、外周形状についても、円形、楕円形、他角形等や、これらの複合形状を含み、あるいはキー等の凹条あるいは凸条が、１つもしくは複数形成された形状も含む。
【００１５】
本発明の第１のボンド磁石の製造方法は、型孔を有するダイと、コアロッドと、コアロッドおよび型孔と摺動自在に嵌合する上パンチおよび下パンチとからなる金型装置を用い、ダイの型孔と、コアロッドと、下パンチにより形成されるキャビティに、樹脂の添加量が０．５〜１．０質量％の磁石粉末を含む第２原料粉末を充填する第１充填工程と、第２原料粉末の上に、樹脂の添加量が１．５〜２．０質量％の磁石粉末を含む第１原料粉末を充填して積層する第２充填工程と、上パンチにより、成形圧力１４７０〜２４５０ＭＰａで、第１、第２原料粉末を片押し成形で圧縮成形する圧縮成形工程と、得られた圧粉体を押し出す押し出し工程と、圧粉体を加熱して磁石粉末を樹脂で結着する熱処理工程とを行うことを特徴とする。
【００１６】
また、本発明の第２のボンド磁石の製造方法は、型孔を有するダイと、コアロッドと、コアロッドおよび型孔と摺動自在に嵌合する上パンチおよび下パンチとからなる金型装置を用い、ダイの型孔と、コアロッドと、下パンチにより形成されるキャビティに、樹脂の添加量が１．５〜２．０質量％の磁石粉末を含む第３原料粉末を充填する第１充填工程と、第３原料粉末の上に、樹脂の添加量が０．５〜１．０質量％の磁石粉末を含む第２原料粉末を充填して積層する第２充填工程と、第２原料粉末の上に、樹脂の添加量が１．５〜２．０質量％の磁石粉末を含む第１原料粉末を充填して積層する第３充填工程と、上パンチおよび下パンチにより、成形圧力１４７０〜２４５０ＭＰａで、第１、第２、第３原料粉末を両押し成形で圧縮成形する圧縮成形工程と、得られた圧粉体を押し出す押し出し工程と、圧粉体を加熱して磁石粉末を樹脂で結着する熱処理工程とを行うことを特徴とする。
【００１７】
本発明の第１および第２のボンド磁石の製造方法によると、原料粉末の圧縮成形を１回行えばよいため、製造コストを低減することができる。また、樹脂の添加量の多い原料粉末をボンド磁石の端部に用いているため、端部のクラックの発生を防止しながら、成形圧力を高くすることができる。このため、ボンド磁石の密度を高くし、磁束密度を向上することができる。
【００１８】
本発明の第１および第２のボンド磁石の製造方法においては、第１原料粉末および第３原料粉末の充填深さが、圧縮成形後に１〜３ｍｍとなる深さであること、第２原料粉末の充填深さが、圧縮成形後に９ｍｍ以上となる深さであることを好ましい態様とする。また、第１〜３原料粉末が、樹脂を磁石粉末の表面に被覆して与えた樹脂被覆磁石粉末からなることを好ましい態様とする。なお、本発明においては、第１〜３原料粉末で用いる樹脂および磁石粉末は同じものでも良く、異なっていても良い。例えば、第１および第３原料粉末を同じ材料から構成し、第２原料粉末を異なる材料から構成しても良い。
【００１９】
圧縮成形時の成形圧力は、１４７０ＭＰａを下回ると、原料粉末を十分に緻密化できず、ボンド磁石の密度を６．４Ｍｇ／ｍ３以上にすることができない。一方、２４５０ＭＰａを超えて圧縮成形しても、ボンド磁石の密度向上の割合が小さく、金型破損が生じ易くなる。このため成形圧力は、１４７０〜２４５０ＭＰａとする。
【００２０】
圧粉体の加熱は、樹脂により磁石粉末を結着するために行う。加熱により樹脂を硬化させるとともに磁石粉末を結着させてボンド磁石の強度を向上させる。加熱温度は、樹脂の硬化温度以上であり、また、熱分解が生じると強度が低下するとともに、磁石粉末の絶縁が不良となるため、樹脂の分解温度未満とする。
【００２１】
樹脂としては、例えば、エポキシ樹脂、フェノール樹脂、メラミン樹脂、ポリイミド樹脂等が挙げられ、１種または２種以上用いる。なお、必要に応じてそれぞれの樹脂に適合した硬化剤を併用しても良い。樹脂は粉末の形態で磁石粉末に添加しても良いが、樹脂を溶剤によって溶解させて乾燥させることによって、磁石粉末の表面に被覆して用いることが好ましい。
【００２２】
また、磁石粉末としては、希土類磁石粉末やフェライト磁石粉末等の公知の磁石粉末を単独又は混合して使用することができる。例えば、希土類磁石粉末としては、Ｎｄ−Ｆｅ−Ｂ系磁石粉末、Ｓｍ−Ｃｏ系磁石粉末、Ｓｍ−Ｆｅ−Ｎ系磁石粉末等が挙げられる。
【発明の効果】
【００２３】
本発明によれば、樹脂量を０．５〜１．０質量％と低減させた原料粉末を高圧力の下で成形してもクラックの発生し難い健全な圧粉体を得ることができ、成形体密度の高いボンド磁石を作製することができる。
【図面の簡単な説明】
【００２４】
【図１】従来のボンド磁石の製造方法における成形工程の一例を示す模式図であり、（ａ）は原料粉末の充填工程、（ｂ）は原料粉末の圧縮成形工程、（ｃ）は圧粉体の押し出し工程である。
【図２】従来のボンド磁石の製造方法において発生するクラックの状況を示す模式図である。
【図３】本発明の第１実施形態のボンド磁石を示す模式図である。
【図４】本発明の第１のボンド磁石の製造方法における成形工程を説明する模式図であり、（ａ−１）および（ａ−２）は原料粉末の第１および第２充填工程、（ｂ）は原料粉末の圧縮成形工程、（ｃ）は圧粉体の押し出し工程である。
【図５】本発明の第２実施形態のボンド磁石を示す模式図である。
【図６】本発明の第２のボンド磁石の製造方法における成形工程を説明する模式図であり、（ａ−１）〜（ａ−３）は原料粉末の第１〜３充填工程、（ｂ）は原料粉末の圧縮成形工程、（ｃ）は圧粉体の押し出し工程である。
【発明を実施するための形態】
【００２５】
（１）第１実施形態
本発明の第１実施形態のボンド磁石を図３に示す。本発明の第１実施形態のボンド磁石Ｐ１は、中空部を有する筒形状を有し、上端面側（図の上側）に樹脂量が１．５〜２．０質量％の第１層Ｐ１１が設けられ、残部には、樹脂量が０．５〜１．０質量％の第２層Ｐ１２が本体として設けられて構成されている。
【００２６】
通常、樹脂量が多いボンド磁石は、応力が加わった際に、樹脂が変形することでクラック等の発生が防止される。しかしながら、樹脂量が多いボンド磁石においては、相対的に磁石粉末の量が減少する結果、ボンド磁石の密度比が低下する。このことから、本発明の第１実施形態のボンド磁石Ｐ１においては、上端面側は樹脂量を多くして応力を吸収する能力を付与し、金型のコアロッドの弾性復帰に際して、応力を吸収してクラックの発生を防止する層として第１層Ｐ１１を設けている。このため、第１層Ｐ１１は、樹脂量が多く磁石粉末の量が少ない。第１層Ｐ１１の高さｄは、上端面からのクラックの発生位置ｔ（図２(ｂ)参照）よりも大きく設定すればよい。具体的には１ｍｍ以上の高さとすることが推奨される。
【００２７】
一方、ボンド磁石の高さＨは、製品の仕様から決定されるものであり、第１層Ｐ１１の高さｄが増加すると、その分、本体である第２層Ｐ１２の高さｈが減少して、ボンド磁石全体に占める磁石粉末の量が減少することとなり、磁気特性が低下する。このため、第１層Ｐ１１の高さｄは３ｍｍ以下に止めることが推奨される。また、ボンド磁石製品全体の密度比を大きくするためには、高さｈは大きいほどよく、９ｍｍ以上とすることが推奨される。
【００２８】
第１層Ｐ１１を上記の樹脂量および高さに設定することで、本体である第２層Ｐ１２の樹脂量を０．５〜１．０質量％まで低減しても、圧縮成形時にクラックが発生するのを防止することができる。このため、ボンド磁石全体の密度比を８０％以上に高めることができる。
【００２９】
以上の本発明の第１実施形態のボンド磁石Ｐ１は、加圧成形が上パンチ４からの片押し成形の場合のものであり、第１層Ｐ１１を上パンチ４と当接する側の端面に設けている。
【００３０】
上記の第１実施形態のボンド磁石Ｐ１は、例えば図４のようにして成形される。すなわち、図４に示す金型装置は、圧粉体の外周を形成する型孔１ａを有するダイ１と、圧粉体の中空部を形成するコアロッド２と、圧粉体の下面を形成する下パンチ３と、圧粉体の上面を形成する上パンチ４とを備えている。
【００３１】
このような金型装置を用い、図４（ａ−１）に示すように、ダイ１の型孔１ａ、コアロッド２および下パンチ３とでキャビティを形成し、このキャビティにフィーダ５２等の粉末供給手段により、樹脂量が０．５〜１．０質量％の原料粉末Ｍ２を充填する（第１充填工程）。
【００３２】
次いで、図４（ａ−２）に示すように、下パンチ３を降下させて、先に充填された原料粉末Ｍ２の上にダイ１の型孔１ａとコアロッド２とで新たにキャビティを形成するとともに、このキャビティにフィーダ５１により、樹脂量が１．５〜２．０質量％の原料粉末Ｍ１を充填する（第２充填工程）。このように原料粉末を充填することで、キャビティ内に樹脂量が０．５〜１．０質量％の原料粉末Ｍ１と、樹脂量が１．５〜２．０質量％の原料粉末Ｍ１を、積層することができる。
【００３３】
次いで、図４（ｂ）に示すように、上パンチ４を降下させて、キャビティ内に積層充填された原料粉末Ｍ１およびＭ２を上パンチ４で成形圧力１４７０〜２４５０ＭＰａにおいて圧縮成形して圧粉体Ｃ１とする（圧縮成形工程）。このとき、原料粉末Ｍ１およびＭ２は一体に成形される。
【００３４】
上記のようにして原料粉末を圧縮成形した後、図４（ｃ）に示すように、上パンチ４を上方に移動させて待機位置まで復帰させるとともに、下パンチ３を上昇させて圧粉体Ｃ１をダイ１の型孔１ａから押し出す(押し出し工程)。圧粉体Ｃ１には、上パンチ４に当接する端面側に第１層Ｐ１１となる層が形成されている。このため、上パンチ４の加圧力を除荷した際にコアロッド２が弾性復帰する変形を吸収できるため、クラックを生じさせずに圧粉体Ｃ１を押し出すことができる。この圧粉体Ｃ１を所定の温度に加熱することにより（熱処理工程）、本発明のボンド磁石Ｐ１を得る。なお、本体である第２層Ｐ１２と第１層Ｐ１１は一体となっている。
【００３５】
上記の原料粉末Ｍ１およびＭ２は、その充填深さが第２層Ｐ１２の高さｈ、および第１層Ｐ１１の高さｄとなるように調整して充填される。ここで、原料粉末Ｍ１およびＭ２は、同時に一体として圧縮されることから、両粉末とも圧縮比は等しい。したがって、原料粉末Ｍ１の充填深さと原料粉末Ｍ２の充填深さの比を、所望の第２層Ｐ１２の高さｈと第１層Ｐ１１の高さｄの比と等しくして充填すればよい。したがって、原料粉末Ｍ１の充填深さは、上記のように、成形後に１〜３ｍｍとなるよう、また、原料粉末Ｍ２の充填深さは、上記のように、成形後に９ｍｍ以上となるよう調整する。
【００３６】
なお、第１実施形態においては、ダイ１の位置を固定して、下パンチ３を移動制御したが、下パンチ３を固定してダイ１の位置を制御するようにしてもよい。また、原料粉末の加圧を上パンチ４で行ったが、下パンチ３で加圧してもよく、その場合は原料粉末Ｍ１とＭ２の充填の順序を入れ替えて、原料粉末を直接加圧するパンチの側に、樹脂量が多く磁石粉末の量が少ない原料粉末Ｍ１が配置されるように充填すればよい。
【００３７】
（２）第２実施形態
以上の本発明の第１実施形態のボンド磁石および本発明の第１のボンド磁石の成形方法においては、片押し成形を行う場合の形態であるが、ボンド磁石の成形は、上パンチと下パンチの両方のパンチで原料粉末を圧縮成形する両押し成形とする場合が多い。すなわち、片押し成形では、金型構成が簡素となり制御し易いという利点はあるが、原料粉末を圧縮する圧力は一方のパンチからのみ与えられ、この圧力が原料粉末を通して減衰しながら他方のパンチに伝播し、この圧力の反力が他方のパンチの加圧力となる。したがって、直接加圧される端面に対し他方の端面が緻密化し難いという欠点を有している。一方、上パンチと下パンチと両方のパンチから直接原料粉末へ圧力を加えれば、両端面とも緻密化し、ボンド磁石の密度を高めることが容易となる。しかしながら、両押し成形とした場合には、下パンチ側でもコアロッドの弾性変形が生じるため、下端面近傍にもクラックが発生し易い。
【００３８】
本発明の第２実施形態のボンド磁石は、上記の両押し成形に対応するものであり、図５に示すように、両端面側（図の上下側）に樹脂量が１．５〜２．０質量％の第１層Ｐ２１、第３層Ｐ２３が設けられ、残部は、樹脂量が０．５〜１．０質量％の第２層Ｐ２２が本体として構成されている。すなわち、本発明の第２実施形態のボンド磁石Ｐ２は、下パンチ３側にも、樹脂量が多く磁石粉末の量が少ない層が配置されており、圧縮成形時の下パンチ３側のクラックの発生を防止されたものである。
【００３９】
本発明の第２実施形態のボンド磁石Ｐ２は、例えば図６のようにして成形される。金型装置は、上記の第１実施形態のボンド磁石の製造方法で用いたものと同じである。ただし、上記の第１実施形態のボンド磁石の製造方法においては、ダイ固定として説明したが、本実施形態においては、粉末成形で一般的なウイズドロアル法（下パンチ固定）を適用した場合について説明する。
【００４０】
上記の金型装置を用い、まず、図６（ａ−１）に示すように、ダイ１の型孔１ａ、コアロッド２および下パンチ３とでキャビティを形成し、このキャビティにフィーダ５３により、樹脂量が１．５〜２．０質量％の原料粉末Ｍ３を充填する(第１充填工程)。
【００４１】
次いで、図６（ａ−２）に示すように、ダイ１を上昇させて、先に充填された原料粉末Ｍ３の上にダイ１の型孔１ａとコアロッド２とで新たにキャビティを形成するとともに、このキャビティにフィーダ５２により、樹脂量が０．５〜１．０質量％の原料粉末Ｍ２を充填する(第２充填工程)。
【００４２】
この後、さらに、図６（ａ−３）に示すように、ダイ１をさらに上昇させて、直前に充填された原料粉末Ｍ２の上にダイ１の型孔１ａとコアロッド２とで、再度、新たにキャビティを形成するとともに、このキャビティにフィーダ５１により、樹脂量が１．５〜２．０質量％の原料粉末Ｍ１を充填する(第３充填工程)。なお、原料粉末Ｍ１〜Ｍ３において用いる樹脂および磁石粉末は同じものでも良く、異なっていても良い。
【００４３】
このように原料粉末を充填することで、キャビティ内に、下から、原料粉末Ｍ３、原料粉末Ｍ２、原料粉末Ｍ１の順に原料粉末を積層し、樹脂量が多く磁石粉末の量が少ない原料粉末Ｍ１、Ｍ３を両端に、樹脂量が少なく磁石粉末の量が多い原料粉末Ｍ２を中間に配置して積層充填することができる。
【００４４】
そして、図６（ｂ）に示すように、上パンチ４を降下させるとともに、ダイ１を降下させて、キャビティ内の原料粉末を上パンチ４および下パンチ３で成形圧力１４７０〜２４５０ＭＰａにおいて圧縮成形して圧粉体Ｃ２とする(圧縮成形工程)。すなわち、本実施形態においては、ダイ１を降下させることにより、相対的に下パンチ３が上昇することとなり、上パンチ４と下パンチ３の両パンチより原料粉末を加圧して両押し成形としている。このとき、原料粉末Ｍ１、Ｍ３は両端部に、原料粉末Ｍ２は本体として一体に成形される。
【００４５】
上記のようにして原料粉末を圧縮成形した後、図６（ｃ）に示すように、上パンチ４を上方に移動させて待機位置まで復帰させるとともに、ダイ１を、ダイ１の上面が下パンチ３の上端面と一致するまで下降させて、圧粉体Ｃ２をダイ１の型孔１ａから押し出す(押し出し工程)。圧粉体Ｃ２は、上パンチ４および下パンチ３に当接する端面に第１層Ｐ２１および第３層Ｐ２３となる層が形成されている。このため、上パンチ４および下パンチ３の加圧力を除荷した際にコアロッド２が弾性復帰する変形を吸収できるため、クラックを生じさせずに圧粉体Ｃ２を押し出すことができる。この圧粉体Ｃ２を所定の温度に加熱することによって、本発明のボンド磁石Ｐ２を得ることができる。なお、第１層Ｐ２１および第３層Ｐ２３は両端部に、第２層Ｐ２２は中間部に配置されて一体に成形されている。
【００４６】
以上の本発明の第２のボンド磁石の製造方法において、原料粉末Ｍ２およびその両端に配置される原料粉末Ｍ１、Ｍ３の充填深さは、本発明の第１のボンド磁石の製造方法と同様に設定すればよい。また、成形圧力についても、本発明の第１のボンド磁石の製造方法と同様にして設定すればよい。なお、第２の実施形態においては、ウイズドロアル法を用いており、下パンチ３の位置を固定して、ダイ１を移動制御したが、ダイ１を固定して下パンチ３の位置を制御するようにしてもよい。
【００４７】
樹脂被覆磁石粉末は、例えば、樹脂を有機溶媒に溶解した溶液を磁石粉末に混練し、この樹脂溶液と混練された磁石粉末を必要に応じて加熱するなどして、有機溶媒成分を揮発させて得ることができる。すなわち、磁石粉末に混合された樹脂溶液は、磁石粉末の表面に濡れて、これを覆うが、この状態から溶液中の有機溶媒成分を揮発させて除去することで、樹脂成分のみが磁石粉末の表面に被膜として残留する。
【実施例】
【００４８】
［第１実施例］
メルトスピニング法で得られたＮｄ８．６Ｐｒ０．１Ｆｅ８４．４Ｂ６．０Ｔｉ０．９原子％組成の急冷合金薄帯を粉砕、熱処理して得たＴｉ含有ナノコンポジット磁石粉末を用意した。また、ビスフェノールＡ型エポキシ樹脂および硬化剤を用意し、表１に示す割合で磁石粉末と樹脂の添加量を変えて混練して、成形後に第２層Ｐ１２を形成する原料粉末Ｍ２を調整するとともに、磁石粉末に、樹脂１．５質量％を添加し混合して、成形後に第１層Ｐ１１を形成する原料粉末Ｍ１を調整した。
【００４９】
上記のようにして調整した原料粉末Ｍ１およびＭ２を用い、原料粉末Ｍ２を充填深さ２１．６ｍｍとして充填した上に、原料粉末Ｍ１を充填深さ２．４ｍｍとして積層充填し、成形圧力１９６０ＭＰａで、上パンチによる片押し成形を行った。そして、外径２５ｍｍ、内径１７ｍｍ、高さ１２ｍｍであり、原料粉末Ｍ２により形成される第２層Ｐ１２の高さが１０．８ｍｍ、原料粉末Ｍ１により形成される第１層Ｐ１１の高さが１．２ｍｍの円筒形状圧粉体を成形し、試料番号０１〜０６の圧粉体試料を作製した。
【００５０】
これらの圧粉体試料について、目視で圧粉体の内径上部を観察し、クラックの有無を調査した。また、クラックが認められない圧粉体試料について、窒素ガス雰囲気中１８０℃で２時間加熱して熱処理を行った後、アルキメデス法にてボンド磁石としての密度を測定した。これらの結果を表１に併せて示す。
【００５１】
【表１】
0005802413.tif 000002
【００５２】
表１より、原料粉末Ｍ２が樹脂を含有しない試料番号０１においては、原料粉末Ｍ２が固まらず、押し出し後の圧粉体においてクラックが発生した。一方、樹脂を０．５質量％以上含有する原料粉末Ｍ２を用いた試料番号０２〜０６の試料では、樹脂が磁石粉末に滑りを与えて磁石粉末再配列を促すとともに、樹脂が磁石粉末を結着したため、クラックを発生させることなく成形することができた。また、原料粉末Ｍ２の樹脂量が０．５〜２．０質量％の範囲において、樹脂量が０．５質量％の試料番号０２の試料の密度が最も高く、樹脂量の増加にしたがい密度が低下する傾向を示している。そして、原料粉末Ｍ２中の樹脂量が１．０量％を超える試料番号０５、０６では、密度が６．４Ｍｇ／ｍ３を下回り低かった。
【００５３】
以上のことから、第２層Ｐ１２を形成する原料粉末Ｍ２に樹脂を含有させ、その樹脂量を０．５〜１．０質量％の範囲とすることで、クラックを発生させることなく、密度が６．４Ｍｇ／ｍ３以上の高い密度のボンド磁石を得られることが確認された。
【００５４】
［第２実施例］
第１実施例と同じ磁石粉末および樹脂を用い、磁石粉末に、樹脂０．５質量％を添加し混練して、成形後に第２層Ｐ１２を形成する原料粉末Ｍ２を調整するとともに、表２に示す割合で磁石粉末と樹脂粉末の添加量を変えて混練して、第１層Ｐ１１を形成する原料粉末Ｍ１を調整した。
【００５５】
これらの原料粉末を用いて、第１実施例と同様にして、円筒形状圧粉体を成形し、試料番号０７〜１１の圧粉体試料を作製した。これらの圧粉体試料について、第１実施例と同様にして、クラックの調査を行うとともに、クラックが認められない圧粉体試料について、第1実施例と同様にして熱処理を行った後、ボンド磁石としての密度の測定を行った。これらの結果を表２に併せて示す。なお、表２には、第１実施例の試料番号０２の試料の各測定値を併せて示す。
【００５６】
【表２】
0005802413.tif 000003
【００５７】
表２より、第１層Ｐ１１を形成する原料粉末Ｍ１の樹脂量を１．５質量％未満とした試料番号０７、０８の試料は、圧粉体の端部にクラックが発生した。一方、原料粉末Ｍ１の樹脂量を１．５質量％以上とした試料番号０２、０９〜１１の試料では、端部にクラックが発生することなく良好な圧粉体を得ることができた。また、原料粉末Ｍ１の樹脂量が１．５〜２．５質量％の範囲において、樹脂量が１．５質量％の試料番号０２の試料の密度が最も高く、樹脂量の増加にしたがい密度が低下する傾向を示している。そして、原料粉末Ｍ１中の樹脂量が２．０質量％を超える試料番号１１の試料では密度が６．４Ｍｇ／ｍ３を下回り低くなった。
【００５８】
以上のことから、第１層Ｐ１１を形成する原料粉末Ｍ１に樹脂を含有させ、この樹脂量を１．５〜２．０質量％の範囲とすることで、クラックを発生させることなく、密度が６．４Ｍｇ／ｍ３以上の高い密度のボンド磁石を得られることが確認された。
【００５９】
［第３実施例］
第１実施例と同じ磁石粉末および樹脂を用い、磁石粉末に、樹脂０．５質量％を添加し混練して、第２層Ｐ１２を形成する原料粉末Ｍ２を調整するとともに、磁石粉末に、樹脂粉末１．５質量％を添加し混練して、第１層Ｐ１１を形成する原料粉末Ｍ１を調整した。
【００６０】
これらの原料粉末を用いて、表３に示すように、原料粉末Ｍ１とＭ２の充填深さを変えて充填し、他の成形条件は第１実施例と同様にして成形して試料番号１２〜１６の圧粉体試料を作製した。これらの圧粉体試料について、第１実施例と同様にして、クラックの調査クラックの調査を行うとともに、クラックが認められない圧粉体試料について、第1実施例と同様にして熱処理を行った後、ボンド磁石としての密度の測定を行った。これらの結果を表３に併せて示す。なお、表３には、第１実施例の試料番号０２の試料の各測定値を併せて示す。
【００６１】
【表３】
0005802413.tif 000004
【００６２】
表３より、本体である第２層Ｐ１２を形成する原料粉末Ｍ２のみ（第１層Ｐ１１無し）の試料番号１２の試料は、圧粉体の端部にクラックが発生した。一方、第１層Ｐ１１を形成する原料粉末Ｍ１の充填深さを２．０ｍｍ以上として第１層Ｐ１１の高さを１．０ｍｍ以上とした試料番号０２、１３〜１６の試料では、端部にクラックが発生することがなく、良好な圧粉体を得ることができた。また、第１層Ｐ１１の高さが１．０〜３．０ｍｍの範囲において、第１層Ｐ１１の高さが１．０ｍｍの試料番号１３の試料の密度が最も高く、第１層Ｐ１１の高さの増加にしたがい密度が低下する傾向を示している。そして、第１層Ｐ１１の高さが３ｍｍを超える試料番号１６の試料では密度が６．４Ｍｇ／ｍ３を下回り低くなった。
【００６３】
以上のことから、第１層Ｐ１１を第２層Ｐ１２の端部に設けるとともに、第１層Ｐ１１の高さを１．０〜３．０ｍｍの範囲とすることで、クラックを発生させることなく、密度が６．４Ｍｇ／ｍ３以上の高い密度のボンド磁石を得られることが確認された。
【００６４】
［第４実施例］
第１実施例と同じ磁石粉末および樹脂を用い、磁石粉末に、樹脂０．５質量％を添加し混練して、本体である第２層Ｐ１２を形成する原料粉末Ｍ２を調整するとともに、磁石粉末に、樹脂１．５質量％を添加し混練して、第１層Ｐ１１を形成する原料粉末Ｍ１を調整した。
【００６５】
これらの原料粉末を用いて、表４に示すように、成形圧力を変え、他の成形条件は第１実施例と同様にして成形して試料番号１７〜２２の圧粉体試料を作製した。これらの圧粉体試料について、第１実施例と同様にして、クラックの調査クラックの調査を行うとともに、クラックが認められない圧粉体試料について、第1実施例と同様にして熱処理を行った後、ボンド磁石としての密度の測定を行った。これらの結果を表４に併せて示す。なお、表４には、第１実施例の試料番号０２の試料の各測定値を併せて示す。
【００６６】
【表４】
0005802413.tif 000005
【００６７】
表４より、成形圧力が１４７０ＭＰａに満たない試料番号１７の試料では、密度が６．４Ｍｇ／ｍ３を下回り低くなった。一方、成形圧力が１４７０〜２４５０ＭＰａの試料番号０２、１８〜２１の試料では、密度が６．４Ｍｇ／ｍ３を超える高い値となった。成形圧力が増加するにしたがい、密度が増加するが、成形圧力が１９６０ＭＰａを超えると、成形圧力の増加の割に密度の増加の割合が小さくなってきている。そして、成形圧力が２４５０ＭＰａを超える試料番号２２の試料では、成形圧力が過大となり圧粉体にクラックが発生している。
【００６８】
以上のことから、成形圧力が１４７０〜２４５０ＭＰａの範囲でクラックを発生させることなく、密度が６．４Ｍｇ／ｍ３以上の高い密度のボンド磁石を得られることが確認できた。
【産業上の利用可能性】
【００６９】
本発明のボンド磁石は、高い密度を得ることによって高い磁束密度と最大エネルギー積（ＢＨ）ｍａｘを有し、機器の小型化・軽量化に貢献できるものであり、各種小型モータやセンサへの使用を代表とし、一般家電製品、自動車部品、音響機器、医療機器、一般産業機器等、幅広い分野で利用可能である。
【符号の説明】
【００７０】
１…ダイ、１ａ…型孔、２…コアロッド、３…下パンチ、３１…エジェクトピン、４…上パンチ、５、５１、５２、５３…フィーダ、Ｍ…原料粉末、Ｍ１…第１原料粉末、Ｍ２…第２原料粉末、Ｍ３…第３原料粉末、Ｃ、Ｃ１、Ｃ２…圧粉体、Ｐ１、Ｐ２…ボンド磁石、Ｐ１１、Ｐ２１…第１層、Ｐ１２、Ｐ２２…第２層、Ｐ２３…第３層、ｄ…第１層および第３層の高さ、ｈ…第２層の高さ、Ｈ…圧粉体高さ。
【図１】
0005802413.tif 000006
【図２】
0005802413.tif 000007
【図３】
0005802413.tif 000008
【図４】
0005802413.tif 000009
【図５】
0005802413.tif 000010
【図６】
0005802413.tif 000011